【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
少なくとも約１０００ｐｓｉの積層体接着強度を有する画像担持積層体を得る方法であって、顔料インクを使用して熱可塑性ポリマー中間層の少なくとも１つの表面上にデジタル画像を「インクジェット」印刷して画像担持中間層を得る工程と、前記画像担持中間層を透明材料のシート間に積層して画像担持積層体を得る工程とを含み、前記熱可塑性中間層が、ポリビニルブチラール（ＰＶＢ）、ポリウレタン、ポリエチレン、ポリプロピレン、およびポリエステル、ＥＶＡから選択されるポリマーであり、前記顔料が、ＰＹ  １２０、ＰＹ  １５５、ＰＹ  １２８、ＰＹ  １８０、ＰＹ  ９５、ＰＹ  ９３、ＰＶ１９／ＰＲ  ２０２、ＰＲ  １２２、ＰＢ  １５：４、ＰＢ  １５：３、およびＰＢＩ  ７よりなる群から選択される少なくとも１種の顔料を含むことを特徴とする方法。
【請求項２】
少なくとも１つの中間層材料のシートを含み、前記中間層シートの少なくとも１つの表面上に画像を担持する、少なくとも約１０００ｐｓｉの接着強度を有する装飾用積層体であって、前記画像が、水性または溶剤ベースのいずれかの顔料インクを粗面化された中間層表面上に噴射する工程を含むインクジェット印刷プロセスを使用して印刷され、前記表面が約３０μｍ〜約６０μｍの粗さ（Ｒｚ）および０．９を超える頻度を有し、前記顔料が、ＰＹ  １２０、ＰＹ  １５５、ＰＹ  １２８、ＰＹ  １８０、ＰＹ  ９５、ＰＹ  ９３、ＰＶ１９／ＰＲ  ２０２、ＰＲ  １２２、ＰＢ  １５：４、ＰＢ  １５：３、およびＰＢＩ  ７よりなる群から選択される少なくとも１種の顔料を含み、前記インクが、印刷ヘッドを加熱することなくインクジェット印刷ヘッドを介して前記インクを噴射することが可能となる十分低い粘度を有し、前記インクが分散剤を含み、および任意選択的にバインダーを含むことを特徴とする装飾用積層体。
【請求項３】
少なくとも１つの表面上に画像を担持する熱可塑性中間層シートであって、前記画像が、水性または溶剤ベースのいずれかの顔料インクを粗面化された中間層表面上に噴射する工程を含む方法によって前記シート上に印刷され、前記表面が約３０μｍ〜約６０μｍの粗さ（Ｒｚ）および０．９サイクル／ｍｍを超える頻度を有し、前記顔料が、ＰＹ  １２０、ＰＹ  １５５、ＰＹ  １２８、ＰＹ  １８０、ＰＹ  ９５、ＰＹ  ９３、ＰＶ１９／ＰＲ  ２０２、ＰＲ  １２２、ＰＢ  １５：４、ＰＢ  １５：３、およびＰＢＩ  ７よりなる群から選択される少なくとも１種の顔料を含み、前記インクが、印刷ヘッドを加熱することなくインクジェット印刷ヘッドを介して前記インクを噴射することが可能となる十分低い粘度を有し、前記インクが分散剤を含み、および任意選択的にバインダーを含むことを特徴とする熱可塑性中間層シート。
【手続補正２】
【補正対象書類名】明細書
【補正対象項目名】００３３
【補正方法】変更
【補正の内容】
【００３３】
基材熱可塑性フィルムを従来のインクジェットプリンターに供給し、そのフィルム表面上に画像をインクジェット印刷して、続いてその画像担持を熱可塑性中間層材料の少なくとも第２のシートと積層することを含む方法によって得ることができる画像担持中間層。複合体の印刷された中間層は好ましくは約３０〜約６０ミルの厚さを有する。他の熱可塑性シートは、印刷なしであってもよいし、印刷画像またはベタ色を担持することができるし、透明、半透明、不透明、または任意のベタ色の透光性の色、たとえば赤、緑、青、あるいは白色であってよいし、印刷機材と目視で区別できる他のものであってもよい。
以下に、本発明の好ましい態様を示す。
［１］  少なくとも約１０００ｐｓｉの積層体接着強度を有する画像担持積層体を得る方法であって、顔料インクを使用して熱可塑性ポリマー中間層の少なくとも１つの表面上にデジタル画像を「インクジェット」印刷して画像担持中間層を得る工程と、前記画像担持中間層を透明材料のシート間に積層して画像担持積層体を得る工程とを含み、前記熱可塑性中間層が、ポリビニルブチラール（ＰＶＢ）、ポリウレタン、ポリエチレン、ポリプロピレン、およびポリエステル、ＥＶＡから選択されるポリマーであり、前記顔料が、ＰＹ  １２０、ＰＹ  １５５、ＰＹ  １２８、ＰＹ  １８０、ＰＹ  ９５、ＰＹ  ９３、ＰＶ１９／ＰＲ  ２０２、ＰＲ  １２２、ＰＢ  １５：４、ＰＢ  １５：３、およびＰＢＩ  ７よりなる群から選択される少なくとも１種の顔料を含むことを特徴とする方法。
［２］  前記印刷方法が、前記顔料インクを粗面化された中間層表面上に噴射する工程をさらに含み、前記表面が約３０μｍ〜約６０μｍの粗さ（Ｒｚ）および０．９サイクル／ｍｍを超える頻度を有し、前記インクが、分散剤を含み、および、任意選択的に水性または非水性のいずれかのビヒクル中のバインダーを含むことを特徴とする［１］に記載の方法。
［３］  前記インクの粘度が、２５℃で測定される際に、約１ｃｐｓ〜約３０ｃｐｓの範囲であることを特徴とする［２］に記載の方法。
［４］  前記インクの粘度が約１ｃｐｓ〜約２０ｃｐｓの範囲であることを特徴とする［３］に記載の方法。
［５］  前記インクの粘度が約１ｃｐｓ〜約１５ｃｐｓの範囲であることを特徴とする［４］に記載の方法。
［６］  前記インクの粘度が約１ｃｐｓ〜約１２ｃｐｓの範囲であることを特徴とする［５］に記載の方法。
［７］  前記顔料が、１６重量％以下の含水率を有するビヒクル中に分散されることを特徴とする［６］に記載の方法。
［８］  前記ビヒクルが、プロピレングリコールエーテル、エチレングリコールブチルエーテル、ジプロピレングリコールモノメチルエーテルアセテート（ＤＰＭＡ）、またはこれらの任意のものの混合物よりなる群から選択される有機溶媒を含むことを特徴とする［７］に記載の方法。
［９］  前記ビヒクルがＤＰＭＡを含むことを特徴とする［８］に記載の方法。
［１０］  前記ビヒクルがＤＰＭＡおよび水を含むことを特徴とする［９］に記載の方法。
［１１］前記ビヒクルが本質的にＤＰＭＡからなることを特徴とする［１０］に記載の方法。
［１２］  前記インクが分散剤を含むが、バインダーは含まないことを特徴とする［８］に記載の方法。
［１３］  前記分散剤が構造化ポリマーを含むことを特徴とする［１２］に記載の方法。
［１４］  前記インクが分散剤およびバインダーを含むことを特徴とする［９］に記載の方法。
［１５］  前記分散剤がＡＢ、ＢＡＢ、およびＡＢＣブロックコポリマー、分枝ポリマー、ならびにグラフトポリマーを含むことを特徴とする［１４］に記載の方法。
［１６］  前記バインダーが、ポリウレタン（ＰＵＲ）、ポリビニルピリリドン（ｐｏｌｙｖｉｎｙｌ  ｐｙｒｉｌｉｄｏｎｅ）／ポリ酢酸ビニル（ＰＶＰ／ＶＡ）、ＰＶＰ、およびこれらの任意のものの混合物よりなる群のバインダーから選択されることを特徴とする［１５］に記載の方法。
［１７］  前記熱可塑性中間層が、ポリビニルブチラール（ＰＶＢ）、ポリエチレンテレフタレート（ＰＥＴ）、ＰＵＲ、またはエチレン酢酸ビニル（ＥＶＡ）であることを特徴とする［１６］に記載の方法。
［１８］  前記中間層がＰＶＢであることを特徴とする［１７］に記載の方法。
［１９］  前記画像が、ドロップオンデマンド（ＤＯＤ）インクジェット印刷プロセスを使用して印刷されることを特徴とする［１８］に記載の方法。
［２０］  前記ＤＯＤプロセスが圧電プロセスであることを特徴とする［１９］に記載の方法。
［２１］  前記ＤＯＤプロセスがサーマルインクジェット印刷プロセスであることを特徴とする［１９］に記載の方法。
［２２］  前記画像が、コンティニュアスドロップインクジェット印刷プロセスを使用して印刷されることを特徴とする［１８］に記載の方法。
［２３］  少なくとも１つの中間層材料のシートを含み、前記中間層シートの少なくとも１つの表面上に画像を担持する、少なくとも約１０００ｐｓｉの接着強度を有する装飾用積層体であって、前記画像が、水性または溶剤ベースのいずれかの顔料インクを粗面化された中間層表面上に噴射する工程を含むインクジェット印刷プロセスを使用して印刷され、前記表面が約３０μｍ〜約６０μｍの粗さ（Ｒｚ）および０．９を超える頻度を有し、前記顔料が、ＰＹ  １２０、ＰＹ  １５５、ＰＹ  １２８、ＰＹ  １８０、ＰＹ  ９５、ＰＹ  ９３、ＰＶ１９／ＰＲ  ２０２、ＰＲ  １２２、ＰＢ  １５：４、ＰＢ  １５：３、およびＰＢＩ  ７よりなる群から選択される少なくとも１種の顔料を含み、前記インクが、印刷ヘッドを加熱することなくインクジェット印刷ヘッドを介して前記インクを噴射することが可能となる十分低い粘度を有し、前記インクが分散剤を含み、および任意選択的にバインダーを含むことを特徴とする装飾用積層体。
［２４］  前記中間層が２つのガラスシートの間に積層されることを特徴とする［２３］に記載の積層体。
［２５］  前記積層体が少なくとも約１４００ｐｓｉの接着強度を有することを特徴とする［２４］に記載の積層体。
［２６］  前記積層体が少なくとも約１７００ｐｓｉの接着強度を有することを特徴とする［２５］に記載の積層体。
［２７］  前記積層体が少なくとも約１８００ｐｓｉの接着強度を有することを特徴とする［２６］に記載の積層体。
［２８］  少なくとも２種のインクを使用して印刷された画像を含み、各インクが、別個に前記中間層上に印刷された場合、少なくとも１０００ｐｓｉの接着力を有することを特徴とする［２７］に記載の積層体。
［２９］  各インクが、別個に前記中間層上に印刷された場合、少なくとも１４００ｐｓｉの接着力を有することを特徴とする［２８］に記載の積層体。
［３０］  各インクが、別個に前記中間層上に印刷された場合、４８０キロラングリー後に１０未満のΔＥを有することを特徴とする［２９］に記載の積層体。
［３１］  少なくとも１つの表面上に画像を担持する熱可塑性中間層シートであって、前記画像が、水性または溶剤ベースのいずれかの顔料インクを粗面化された中間層表面上に噴射する工程を含む方法によって前記シート上に印刷され、前記表面が約３０μｍ〜約６０μｍの粗さ（Ｒｚ）および０．９サイクル／ｍｍを超える頻度を有し、前記顔料が、ＰＹ  １２０、ＰＹ  １５５、ＰＹ  １２８、ＰＹ  １８０、ＰＹ  ９５、ＰＹ  ９３、ＰＶ１９／ＰＲ  ２０２、ＰＲ  １２２、ＰＢ  １５：４、ＰＢ  １５：３、およびＰＢＩ  ７よりなる群から選択される少なくとも１種の顔料を含み、前記インクが、印刷ヘッドを加熱することなくインクジェット印刷ヘッドを介して前記インクを噴射することが可能となる十分低い粘度を有し、前記インクが分散剤を含み、および任意選択的にバインダーを含むことを特徴とする熱可塑性中間層シート。
［３２］  前記中間層が、約１．０サイクル／ｍｍ〜約２．９サイクル／ｍｍの表面粗さ頻度を有することを特徴とする［３１］に記載の中間層。
［３３］  前記中間層が、約１．１サイクル／ｍｍ〜約２．５サイクル／ｍｍの表面粗さ頻度を有することを特徴とする［３２］に記載の中間層。
［３４］  前記中間層が、ＰＶＢ、ＰＥＴ、またはＰＵＲを含むことを特徴とする［３３］に記載の中間層。
［３５］  前記中間層がＰＶＢであることを特徴とする［３４］に記載の中間層。